ДЕКОРАТИВНЫЙ СТРОИТЕЛЬНЫЙ ЭЛЕМЕНТ

Предлагаемое техническое решение относится к области строительства и может быть широко использовано при строительстве зданий и сооружений, например, в качестве отделки под различные породы камня их фасадов, при отделке оконных, дверных и других проемов, обустройстве интерьеров помещений, например, в качестве барельефов, карнизов, плинтусов, фальш-балок, а также при отделке или имитации несущих колонн, перил лестничных маршей.
Известны декоративные строительные элементы, например, в виде облицовочной плитки, фасадных стеновых панелей, барельефов, выполненные из смеси 2-18 массовых частей волокон усиления с цементным тестом, приготовленным на основе 100 массовых частей цемента с 5-20 массовыми частями гранулированного материала, 20-35 массовыми частями воды и пластифицирующей добавки (RU №697448 С1, 1995 г.)
Наиболее близким из известных является декоративный строительный элемент, используемый для облицовки стен и выполненный с по крайней мере одним промежуточным слоем, образованным при формовании, защитным слоем и теплоизоляционным элементом, причем один из промежуточных слоев, выполнен на основе латексов или полимерных дисперсий, армирован щелочестойкими материалами из ряда: сетки или стержни из стекловолокна или металла с защитой или полимерные, и имеет выпуски для монолитного соединения элементов между собой, а защитные
элементы основных и перевязочных плит выполнены из композиций на основе минеральных вяжущих из ряда: цемент, цветные цементы, гипс, магнезиальный цемент, высококальциевая зола и их коплексы с добавками из ряда: латексы, поливинилацетатная дисперсия, кремнийорганические жидкости, суперпластификаторы и их комплексы (RU №24485 U1, 2002 г.)
Известные технические решения в силу конструктивного и технологического их решения обладают большой массой на единицу площади декоративной поверхности, что требует значительного усиления несущих их элементов конструкции, кроме того, при формовании они не обеспечивают детальной проработки мелких художественных деталей, например, при изготовлении бордюров, барельефов, что снижает художественное восприятие изделия и зачастую не позволяет воплотить требуемые формы изделия. Кроме того, имитация под монолит известными изделиями не позволяет передать восприятие полностью монолитной конструкции, например колонны, поскольку при любом динамическом воздействии на нее в любом уровне звуковой эффект выдает наличие внутри нее полости. То же касается и барельефов, имитации природного камня и др.
Предлагаемая конструкция декоративного элемента полностью устраняет перечисленные недостатки известных конструкций облицовки. Это обеспечивается достаточно тонким поверхностным природным, например из крошки гранита, мрамора и т.п., декоративным и в силу этого достаточно прочным слоем, фактурой повторяющим монолитные образцы указанных материалов, а также наличием несущего слоя, заключенного между армирующими слоями Такая конструкция слоев декоративного изделия позволяет значительно уменьшить его толщину, повысить прочностные (прочность при сжатии) и улучшить другие эксплуатационные характеристики, например, морозостойкость, водопоглощение. Кроме того, обеспечивается высокая технологичность изготовления и монтажа декоративного изделия за счет обеспечения сохранения приданного при изготовлении положения его кромок, например, параллельности, при
транспортировке и монтаже. Полученный материал изделия легко обрабатывается путем резки без образования трещин и сколов. Монтаж достаточно легких конструкций декоративного элемента может быть осуществлен на направляющие самонесущие рейки, например, с помощью клея или саморезов.
Достигается это тем, что декоративный строительный элемент имеет коробчатую открытую с торцов и с тыльной стороны форму с боковыми (или в зависимости от его положения - верхней и нижней) стенками, лицевую криволинейного или ломанного очертания поверхность, образованную декоративным слоем из минерального наполнителя, связанного ненасыщенной полиэфирной смолой, размещенным на расположенным под ним первым армирующем слое в виде стекломата с нанесенной на него полиэфирной смолой, несущий слой, образованный ненасыщенной полиэфирной смолой с минеральным наполнителем и расположенный на втором армирующем слое в виде стекломата с нанесенной на него полиэфирной смолой, при этом толщина несущего слоя превышает толщину каждого из контактирующих с ним слоев и толщину декоративного слоя. Толщина несущего слоя декоративного строительного элемента не превышает 7 мм, причем каждый из армирующих слоев не превышает 0,2 толщины несущего слоя. При этом
декоративный слой содержит:
ненасыщенную полиэфирную смолу (ГОСТ 27952-88) - 60-65% масс.
минеральный наполнитель в виде мраморной крошки, кварцевого песка, молотого камня, доломита - 33-38% масс.
пигмент сухой - до 2,0% масс.,
несущий слой содержит:
ненасыщенной полиэфирной смолы (ГОСТ 27952-88) - 80-85% масс.
минерального наполнителя - 15-20% масс., а
каждый армирующий слой содержит - 75-77% масс.
ненасыщенной полиэфирной смолы (ГОСТ 27952-88), и
стекломат (ТУ 6-19-075-49-88) - 23-25% масс.
При этом, составы армирующих слоев могут быть одинаковы по массовому содержанию компонентов или массовое содержание в одном из армирующих слоев ненасыщенной полиэфирной смолы превышает ее содержание в другом армирующем слое. Декоративный слой из минерального наполнителя, связанного ненасыщенной полиэфирной смолой, предпочтительно нанесен на боковые стенки декоративного строительного элемента. Боковые стенки в месте крепления к несущему элементу, например, деревянному брусу, предпочтительно взаимно параллельны. Боковые стенки выполнены с возможностью крепления их к несущему элементу с помощью винта-самореза или клеевого соединения. Сочетание сопряжении криволинейного очертания декоративного строительного элемента или его ребра ломанного очертания лицевой поверхности выбраны из условия обеспечения самонесущей способности при транспортировке и монтаже строительного элемента.
На фиг.1 представлена схема крепления декоративного строительного элемента через несущий элемент к стене сооружения;
На фиг.2-4 представлены поперечные сечения наличников криволинейного (фиг.2, 3) и ломанного (фиг.4) очертания;
На фиг.5 представлено поперечное сечение подоконника (вес погонного метра - 3,8 кг);
На фиг.6, 9 - поперечные сечения карнизов (вес погонного метра - 9,15 и 5,0 кг, соответственно);
На фиг.7 - поперечное сечение кронштейна (вес - 1,4 кг);
На фиг.8 - поперечное сечение руста (вес - 2,1-4,1 кг);
На фиг.10 - замковый камень,
На фиг.11 - схематично представлены в разрезе слои декоративного строительного элемента.
Декоративный строительный элемент образован (см. фиг.11) декоративным слоем 1, уложенным на первый армирующий слой 2, под которым расположен несущий слой 3, уложенный, в свою очередь, на второй армирующий слой 4. Декоративный строительный элемент имеет коробчатую открытую с торцов и с тыльной стороны форму с боковыми 5 и 6 (или в зависимости от его положения - верхней 5 и нижней 6) стенками, лицевую 7 криволинейного или ломанного очертания поверхность. Лицевая поверхность образована декоративным слоем из минерального наполнителя, в качестве которого может быть использован любой декоративный экологически чистый минерал. Минеральный наполнитель связан ненасыщенной полиэфирной смолой (ГОСТ 27952-88) и размещен на расположенным под ним первом армирующем слое в виде стекломата с нанесенной на него полиэфирной смолой (ГОСТ 27952-88). Несущий слой 3, образованный полиэфирной смолой с минеральным наполнителем и расположенный на втором армирующем слое в виде стекломата (ТУ 6-19-075-49-88) с нанесенной на него полиэфирной смолой (ГОСТ 27952-88). Из прочностных условий и условия снижения массы изделия в целом, толщина несущего слоя 3 превышает толщину каждого из контактирующих с ним слоев 2 и 4 и толщину декоративного слоя 1. Оптимально, толщина несущего слоя декоративного строительного элемента не превышает 7 мм, причем каждый из армирующих слоев2 и 4 не превышает 0,2 толщины несущего слоя. Как пример реализации,
декоративный слой содержит:
ненасыщенную полиэфирную смолу (ГОСТ 27952-88) - 63% масс.
минеральный наполнитель в виде мраморной крошки, кварцевого песка, молотого камня, доломита - 36% масс.
пигмент сухой - 1,0% масс.,
несущий слой содержит:
ненасыщенной полиэфирной смолы (ГОСТ 27952-88) - 82% масс.
минерального наполнителя - 18% масс.,
а каждый армирующий слой содержит:
ненасыщенной полиэфирной смолы (ГОСТ 27952-88) - 76% масс., и
стекломат (ТУ 6-19-075-49-88) - 24% масс.
При этом, составы армирующих слоев могут быть одинаковы по массовому содержанию компонентов или массовое содержание в одном из армирующих слоев ненасыщенной полиэфирной смолы превышает ее содержание в другом армирующем слое. Декоративный слой из минерального наполнителя, связанного ненасыщенной полиэфирной смолой, предпочтительно нанесен на боковые стенки декоративного строительного элемента. Боковые стенки в месте крепления к несущему элементу, например, деревянному брусу, предпочтительно взаимно параллельны. Как вариант, одна из стенок может быть расположена под углом, например, 90°. Боковые стенки выполнены с возможностью крепления их к несущему элементу 8 с помощью винта-самореза или клеевого соединения. Несущий элемент 8 крепится, например, к несущей стене или к перегородке 9 известным путем (фиг.1). Сочетание сопряжении криволинейного очертания декоративного строительного элемента или его ребра ломанного очертания лицевой поверхности выбраны из условия обеспечения самонесущей способности при транспортировке и монтаже строительного элемента, а также благоприятного художественного восприятия конструкции, составной частью которой является декоративный строительный элемент, имеющий по сравнению с известными конструкциями весьма незначительную массу (см. пояснения к фиг.5-9).
Конструкция декоративного строительного элемента весьма долговечна, выдерживает не менее 300 циклов по морозостойкости, имеет водопоглощение (за 24 часа) 0,05-0,1 и прочность при сжатии 80-12 - МПа. Введение экологически чистого пигмента позволяет получить стойкую и разнообразную гамму цветов и оттенков, применимую к любым архитектурным композициям.